(57)【特許請求の範囲】
【請求項１】
部分結合光ファイバリボンを作製する方法であって、
光ファイバの線形アレイを提供する工程と、
インクジェット印刷機で少なくとも２本の隣接する光ファイバの少なくとも一部分に対して結合マトリクス材料を付加する工程と
を備え、
前記結合マトリクス材料が、摂氏２５度（℃）で測定される２．０〜１０．０センチポイズ（ｃＰ）の粘度を有し、
前記結合マトリクス材料が、６００〜１２００ミリモー（ｍｍｈｏ）の導電率を有し、
前記結合マトリクス材料が、０．０１〜０．２０ニュートン（Ｎ）の付着力を有し、
前記結合マトリクス材料が、前記光ファイバの線形アレイが部分結合光ファイバリボンを形成するような形態で、少なくとも２本の隣接する光ファイバの少なくとも一部分に対して付加される、方法。
【請求項２】
前記部分結合光ファイバリボンが、１分当たり約５００メートルまでの処理速度で作製される、請求項１に記載の方法。
【請求項３】
前記部分結合光ファイバリボンが、共に部分結合された２４本までの光ファイバの線形アレイを備える、請求項１に記載の方法。
【請求項４】
前記結合マトリクス材料が、紫外線硬化性樹脂、熱硬化性樹脂及び熱可塑性プラスチック樹脂からなるグループから選択される材料である、請求項１に記載の方法。
【請求項５】
少なくとも２本の隣接する光ファイバの少なくとも一部分に対して付加される前記結合マトリクス材料が、結果として得られる前記部分結合光ファイバリボンを実質的に平らに敷設できるように十分に高密度である、請求項１に記載の方法。
【請求項６】
少なくとも２本の隣接する光ファイバの少なくとも一部分に対して付加される前記結合マトリクス材料が、結果として得られる前記部分結合光ファイバリボンが略円形状に丸められることができるように十分に低密度である、請求項１に記載の方法。
【請求項７】
少なくとも２本の隣接する光ファイバの少なくとも一部分に対して前記結合マトリクス材料を付加する工程が、前記２本以上の隣接する光ファイバの長手方向に沿って、前記光ファイバの線形アレイ内の２本以上の隣接する光ファイバにわたって、前記結合マトリクス材料のフィラメント又はドットを付加する工程をさらに備える、請求項１に記載の方法。
【請求項８】
部分結合光ファイバリボンであって、
線形アレイにおいて相互に隣接して配列された複数の光ファイバ、及び
インクジェット印刷機によって少なくとも２本の隣接する光ファイバの少なくとも一部分に対して付加された結合マトリクス材料
を備え、
前記結合マトリクス材料が、摂氏２５度（℃）で測定される２．０〜１０．０センチポイズ（ｃＰ）の粘度を有し、
前記結合マトリクス材料が、６００〜１２００ミリモー（ｍｍｈｏ）の導電率を有し、
前記結合マトリクス材料が、０．０１〜０．２０ニュートン（Ｎ）の付着力を有し、
前記結合マトリクス材料が、前記光ファイバの線形アレイが部分結合光ファイバリボンを形成するような形態で、少なくとも２本の隣接する光ファイバの少なくとも一部分に対して付加された、部分結合光ファイバリボン。
【請求項９】
１分当たり約５００メートルまでの処理速度で作製された、請求項８に記載の部分結合光ファイバリボン。
【請求項１０】
共に部分結合された２４本までの光ファイバの線形アレイを備える、請求項８に記載の部分結合光ファイバリボン。
【請求項１１】
前記結合マトリクス材料が、紫外線硬化性樹脂、熱硬化性樹脂及び熱可塑性プラスチック樹脂からなるグループから選択される材料である、請求項８に記載の部分結合光ファイバリボン。
【請求項１２】
少なくとも２本の隣接する光ファイバの少なくとも一部分に対して付加された前記結合マトリクス材料が、結果として得られる前記部分結合光ファイバリボンを実質的に平らに敷設できるように十分に高密度である、請求項８に記載の部分結合光ファイバリボン。
【請求項１３】
少なくとも２本の隣接する光ファイバの少なくとも一部分に対して付加された前記結合マトリクス材料が、結果として得られる前記部分結合光ファイバリボンが略円形状に丸められることができるように十分に低密度である、請求項８に記載の部分結合光ファイバリボン。
【請求項１４】
少なくとも２本の隣接する光ファイバの少なくとも一部分に対して前記結合マトリクス材料を付加することが、前記２本以上の隣接する光ファイバの長手方向に沿って、前記光ファイバの線形アレイ内の２本以上の隣接する光ファイバにわたって、前記結合マトリクス材料のフィラメント又はドットを付加することをさらに備える、請求項８に記載の部分結合光ファイバリボン。
【発明の詳細な説明】
【背景技術】
【０００１】
関連出願に関する記述
この特許出願は、３５Ｕ．Ｓ．Ｃ．第１１９条（ｅ）の下で、２０１６年２月２日出願の米国仮特許出願第６２／２９００７９号の発明の名称「Ｈｉｇｈ  Ｓｐｅｅｄ  Ｐｒｏｃｅｓｓｉｎｇ  Ｏｆ  Ｐａｒｔｉａｌｌｙ−Ｂｏｎｄｅｄ  Ｒｉｂｂｏｎ」の優先権を主張し、その内容全体が参照によりここに取り込まれる。
【技術分野】
【０００２】
本発明は、光ファイバに関する。より具体的には、発明は、部分結合光ファイバリボン構造体及び部分結合光ファイバリボン構造体を作製する高速処理方法に関する。
【０００３】
関連技術の記載
本技術によって、２本又は３本の個別のファイバを接続するのに要する時間とほぼ同じ時間長で１２本のリボン状ファイバを接続することができるため、質量融着接続は、比較的多心光のケーブル構造体にとって魅力的な光ファイバリボンを利用する。光ファイバリボンは、光ファイバの（一般的に）フラットリボンとして共に結合した光ファイバである。現在市場では、少なくとも１０００〜５０００本の光ファイバを有するケーブルの需要がある。
【０００４】
従来のフラット光ファイバリボンのケーブル配線は、ケーブル配線されるフラット光ファイバリボンの数が増加するに従ってより問題となる。従来では、フラット光ファイバリボンが、多くの場合スタックといわれる長方形アレイでグループ化され、ケーブル構造体内部で位置決めされる。しかしながら、光ファイバケーブルは、通常容易に設置されるように円形となる必要がある。そのため、四角いペグ、すなわち長方形リボンスタックが、丸穴において、すなわち円形ケーブル構造体に整合しなくてはならない。そのような従来の構造では、ケーブル構造体に隙間が生じてしまう。
【０００５】
ある既存の光ファイバケーブルの製造業者は、光ファイバリボンを形成する光ファイバがその全長にわたっては結合されていない間欠接着型リボンともいわれる部分結合光ファイバリボンを開発した。この光ファイバは、間欠的に結合されるため、光ファイバリボンは略円筒状に折り畳まれ、又は丸められることができ、円形ケーブルのより高い充填性が得られ、従来の完全結合されたリボン構造体を有する光ファイバケーブルと比べて、より多くの光ファイバが所与のケーブル径内に含まれることになる。
【０００６】
しかしながら、部分結合光ファイバリボン構造体を製造する従来の方法は、従来のフラット光ファイバリボン構造体を製造する従来の方法より複雑であることが多い。例えば、部分結合光ファイバリボン構造体を製造する従来の方法では、フラット光ファイバリボン構造体を製造する従来の方法と比べて、部分結合光ファイバリボン構造体の製造に使用される結合マトリクス材料の場所及び量が部分結合光ファイバリボン構造体の完全性に大きく影響を及ぼすことから、光ファイバリボン上の適切な場所での、また光ファイバリボンへの付加に必要な結合マトリクス材料の適量での、結合剤（すなわち、結合マトリクス材料）の付加又は配置を決定することが比較的困難となる。
【０００７】
例えば、光ファイバリボンにおける結合マトリクス材料の不適切な配置によって隣接する光ファイバ間に不十分な結合がもたらされることがあり、その結果、不適当に緩んだ部分結合光ファイバリボン構造体が生じてしまう。また、光ファイバリボンに対して結合マトリクス材料の量が不十分であると、結果的に得られる部分結合光ファイバリボン構造体が非常に多くの緩んだ光ファイバを有してしまうことがある。一方、光ファイバリボンに対して結合マトリクス材料を過剰に付加すると、結果的に得られる部分結合光ファイバリボン構造体が過剰に剛性となることがあるため、構造体をケーブル構造体内にコンパクトにパッケージングするために適切に丸める又は折り畳むことが比較的困難又は不可能となることさえある。部分結合光ファイバリボン構造体を製造する従来の方法に関連するこれらの困難のために、処理速度及びリボン構造ファイバ心線数は、従来のフラット光ファイバリボン構造体を製造する方法と比べて通常は相対的に低下する。例えば、部分結合光ファイバリボン構造体を製造する従来の多くの方法は通常、８本以下のファイバの部分結合光ファイバリボン構造体しか製造することができない。
【発明の概要】
【０００８】
発明は、部分結合光ファイバリボンを作製する方法において具現化される。方法は、光ファイバの線形アレイを提供する工程、及びインクジェット印刷機で少なくとも２本の隣接する光ファイバの少なくとも一部分に対して結合マトリクス材料を付加する工程を含む。付加される結合マトリクス材料は、摂氏２５度（℃）で測定される約２．０〜約１０．０センチポイズ（ｃＰ）の粘度を有する。付加される結合マトリクス材料はまた、約６００〜約１２００ミリモー（ｍｍｈｏ）の導電率を有する。付加される結合マトリクス材料はまた、約０．０１〜約０．２０ニュートン（Ｎ）の付着力を有する。また、結合マトリクス材料は、光ファイバの線形アレイが部分結合光ファイバリボンを形成する態様で、少なくとも２本の隣接する光ファイバの少なくとも一部分に対して付加される。
【図面の簡単な説明】
【０００９】
【図１Ａ】図１Ａは、従来の部分結合光ファイバリボンの斜視図である。
【図１Ｂ】図１Ｂは、他の従来の部分結合光ファイバリボンの斜視図である。
【図１Ｃ】図１Ｃは、さらに他の従来の部分結合光ファイバリボンの斜視図である。
【図２】図２は、発明の実施形態による部分結合光ファイバリボン構造体の部分的断面図である。
【図３】図３は、発明の実施形態による図２の部分結合光ファイバリボン構造体の斜視図である。
【図４】図４は、発明の実施形態による部分結合光ファイバリボン構造体を作製する方法のフロー図である。
【発明を実施するための形態】
【００１０】
以下の説明において同様の符号は同様の構成要素を表し、図面の説明を通じて発明の理解を促進させる。また、特定の構成、構造及び配置を以下に記載するが、それらは便宜上のものであるにすぎないということを理解すべきである。関連技術の当業者は、他の工程、構造及び配置が発明の概念及び範囲から逸脱することなく有用であることが分かるはずである。
【００１１】
図１Ａは、従来の部分結合光ファイバリボン１０の斜視図である。図示するように、リボン１０は複数の光ファイバ１２を含み、各光ファイバ１２は、コア部分１３、コア部分１３を取り囲むクラッド部分１４、及びクラッド部分１４を取り囲む被覆部分１６を有する。コア部分１３及びクラッド部分１４は、ガラス製である。被覆部分１６は、プラスチック製又は紫外線（ＵＶ）硬化性アクリレート材料製であり、コア部分１３及びクラッド部分１４を破損から保護する。この光ファイバリボン１０では、光ファイバ１２の周囲は、マトリクス材料が比較的軟性ではあるが強固である場合、リボンマトリクス部分１８で間欠的に被覆される。
【００１２】
図１Ｂは、他の従来の部分結合光ファイバリボン２０の斜視図である。図１Ｂの光ファイバリボン２０は複数の光ファイバ２２を含み、各光ファイバ２２は、コア部分２３、コア部分２３を取り囲むクラッド部分２４、及びクラッド部分２４を取り囲む被覆部分２６を有する。この光ファイバリボン２０では、光ファイバ２２の周囲の一部は、マトリクス材料が比較的軟性ではあるが強固である場合、光ファイバ２２の全長に沿ってリボンマトリクス部分２８で被覆される。
【００１３】
図１Ｃは、さらに他の従来の部分結合光ファイバリボン３０の斜視図である。図１Ｃの光ファイバリボン３０は複数の光ファイバ３２を含み、各光ファイバ３２は、コア部分３３、コア部分３３を取り囲むクラッド部分３４、及びクラッド部分３４を取り囲む被覆部分３６を有する。この光ファイバリボン３０では、光ファイバ３２の周囲の一部が、リボンマトリクス部分３８で間欠的に被覆される。図示するように、リボンマトリクス部分３８は、光ファイバ３２の周囲に沿って均一に配置される。光ファイバリボン３０は、硬化させ、標準的リボンをブレードで非常に精密にスライスし、又はピンを挿入して液状プレポリマーマトリクス材料のフローを間欠的に遮断する前に、パターンにマトリクス材料のドットを付加することによって作製され得る。
【００１４】
上記のように、従来の部分結合光ファイバリボンは、間欠接着型リボンともいわれ、光ファイバの比較的正確な場所において比較的正確な量の結合マトリクス材料で共に結合される。光ファイバリボン内の１以上の光ファイバにおける結合マトリクス材料の不適切な配置によって、隣接する光ファイバ間に不十分な結合がもたらされることが多く、その結果、不適当に緩んだ部分結合光ファイバリボン構造体が生じてしまう。光ファイバリボン内の１以上の光ファイバに対して結合マトリクス材料の付加量が不十分であると、結果的に得られる部分結合光ファイバリボン構造体は非常に多くの緩んだ光ファイバを有してしまうことがある。一方、光ファイバリボン内の１以上の光ファイバへの結合マトリクス材料を過剰に付加すると、結果的に得られる部分結合光ファイバリボン構造体は過剰に剛性となることがあり、リボン構造体をケーブル構造体内にコンパクトにパッケージングするのに適切に丸める又は折り畳むことが比較的困難又は不可能となることすらある。
【００１５】
従来のフラット光ファイバリボン構造体を製造する従来の方法と比べて、部分結合光ファイバリボン構造体を製造する従来の方法では、光ファイバリボンの比較的正確な場所において正確な量の結合マトリクス材料を確実に付加することができないため、不適当に低い処理速度及びリボン構造体のファイバ心線数となっていた。
【００１６】
発明の実施形態によると、インクジェット印刷機などの、光ファイバリボンの比較的正確な場所に対して結合マトリクス材料を付加する適切な装置と、特定の特性を有する結合マトリクス材料との併用によって、標準的には比較的高速である処理速度で１つのリボン構造体につき２４本までの光ファイバリボンを有する部分結合光ファイバリボン構造体を製造する方法を提供する。
【００１７】
発明の実施形態によると、光ファイバの線形アレイの比較的正確な場所に対して結合マトリクス材料を付加するインクジェット印刷機又は他の適切な手段の使用によって、部分結合光ファイバリボン構造体を製造するのに１分当たり約５００メートルまでの処理速度が可能となる。ただし、そのような処理速度を実現するには、結合マトリクス材料が特定の特性を有する必要がある。
【００１８】
発明の実施形態によると、光ファイバの線形アレイの比較的正確な場所に対して結合マトリクス材料を付加するインクジェット印刷機又は他の適切な手段を使用する適切なフロー速度のためには、結合マトリクス材料が、摂氏２５度（℃）で測定される約２．０〜１０．０センチポイズ（ｃＰ）の粘度を有する必要がある。また、発明の実施形態によると、結合マトリクス材料が、適切で正確な場所において部分結合光ファイバリボン構造体を製造するのに１分当たり約５００メートルまでの処理速度が可能となるように、光ファイバの線形アレイに対して印刷又は付加されるには、結合マトリクス材料が、約６００〜１２００ミリモー（ｍｍｈｏ）の導電率及び約０．０１〜約０．２０ニュートン（Ｎ）の付着力を有する必要がある。結合マトリクス材料の付着力は、一般的に光ファイバリボン構造体から光ファイバを分離するのに必要とされる力であり、部分結合光ファイバリボン構造体から光ファイバを分離することによって測定され得る。
【００１９】
発明の実施形態によると、約２．０〜１０．０ｃｐ（ｃＰ）の粘度、約６００〜１２００ｍｍｈｏの導電率及び約０．０１〜０．２０Ｎの付着力を有する結合マトリクス材料の使用と、光ファイバリボン構造体内の１以上の光ファイバの比較的正確な場所に対して結合マトリクス材料を付加するインクジェット印刷機又は他の適切な手段の使用との併用によって、１つの構造体につき２４本までの光ファイバリボンを有する部分結合光ファイバリボン構造体を１分当たり約５００メートルまでの処理速度で製造することが可能となる。
【００２０】
結合マトリクス材料は、光ファイバの線形アレイを光ファイバリボン中に共に結合する任意の適切な材料であればよく、上記の特性を含む。例えば、結合マトリクス材料は、任意の適切な紫外線硬化性樹脂、熱硬化性樹脂、熱可塑性プラスチック樹脂又は他の適切な結合マトリクス材料であればよい。
【００２１】
図２は、発明の実施形態による部分結合光ファイバリボン構造体４０の部分的断面図である。光ファイバリボン構造体４０は光ファイバ４２の線形アレイを含み、各光ファイバ４２は、コア部分４３、コア部分４３を取り囲むクラッド部分４４、及びクラッド部分４４を取り囲む被覆部分４６を有する。コア部分４３及びクラッド部分４４は、ガラス製である。被覆部分４６は、プラスチック製又は紫外線（ＵＶ）硬化性アクリレート材料製であり、コア部分４３及びクラッド部分４４を破損から保護する。光ファイバ４２の線形アレイは、任意の適切な数の光ファイバ、例えば、（図示するように）１２本のファイバ又は２４本までのファイバを含むことができる。部分結合光ファイバリボン構造体４０は、従来の１２本のファイバのフラット光ファイバリボンの標準的な寸法０．３３×３．２ミリメートル（ｍｍ）と比べて、通常、１２本のファイバリボンに０．２５×３．０ｍｍの直径を有する。
【００２２】
光ファイバリボン構造体４０では、隣接する光ファイバ４２の周囲の部分が、結合マトリクス材料４８で被覆される。結合マトリクス材料４８は、任意の適切なパターンで隣接する光ファイバ４２の周囲の部分に対して付加され得る。ただし、発明の実施形態によると、隣接する光ファイバ４２の周囲の部分に対して付加される結合マトリクス材料は、結果として得られる部分結合光ファイバリボン構造体４０を実質的に平らに敷設可能となるように十分に高密度となる必要がある。また、発明の実施形態によると、隣接する光ファイバ４２の周囲の部分に対して付加される結合マトリクス材料は、結果として得られる部分結合光ファイバリボン構造体４０が略円形状に丸められることができるように十分に低密度となる必要がある。
【００２３】
図３は、発明の実施形態による、図２の部分結合光ファイバリボン構造体４０の斜視図である。図示するように、結合マトリクス材料４８は、隣接する光ファイバ４２の長さに沿って比較的正確な場所において光ファイバ４２の線形アレイ内の任意の２本（又はそれ以上）の隣接する光ファイバ４２の一部分にわたり付加され得る。結合マトリクス材料４８は、光ファイバ４２の線形アレイ内の任意の２本（又はそれ以上）の隣接する光ファイバ４２にわたって又はその間の任意の適切なパターン又は一連のパターンにおいて、隣接する光ファイバ４２の長さに沿って付加され得る。
【００２４】
例えば、結合マトリクス材料４８は、光ファイバ４２の線形アレイ内の任意の２本以上の隣接する光ファイバ４２にわたって１以上のドット又はフィラメントとして付加される。また、発明の実施形態によると、結合マトリクス材料４８のドット又はフィラメントは、光ファイバ４２の線形アレイの正確かつ適切な場所に対して結合マトリクス材料のドット又はフィラメントを付加するインクジェット印刷機又は他の適切な手段の結果として、光ファイバ４２の線形アレイの比較的正確な場所において比較的適量で付加される。また、図示するように、結合マトリクス材料４８のドット又はフィラメントは、光ファイバ４２の線形アレイの１以上の部分の長さに沿って周期的又は連続的に付加され得る。
【００２５】
発明の実施形態によると、結合マトリクス材料は、ファイバアレイ表面領域について２５ミリメートル当たり１ドットの結合マトリクス材料の最低密度で光ファイバの線形アレイに対して付加される。好ましくは、結合マトリクス材料は、結合マトリクス材料が正規分布に近いドットであり、ファイバアレイ表面領域に対して１５ミリメートル当たり少なくとも１ドットである結合マトリクス材料の平均値を与える形態で、光ファイバの線形アレイに対して付加される。ただし、結合マトリクス材料の接着ドット間の距離は、１００ミリメートル未満とすべきである。
【００２６】
図４は、発明の実施形態による、部分結合光ファイバリボン構造体を作製する高速処理方法７０のフロー図である。上記のように発明の実施形態によると、約２．０〜１０．０ｃｐ（ｃＰ）の粘度、約６００〜１２００ｍｍｈｏの導電率及び約０．０１〜０．２０Ｎの付着力を有する結合マトリクス材料の使用と、光ファイバリボン内の１本以上の光ファイバの比較的正確な場所に対して結合マトリクス材料を付加するインクジェット印刷機又は他の適切な手段の使用との併用によって、１つの構造体につき２４本までの光ファイバリボンを有する部分結合光ファイバリボン構造体を１分当たり約５００メートルまでの処理速度で製造することが可能となる。
【００２７】
方法７０は、光ファイバの線形アレイを提供する工程７２を含む。光ファイバの線形アレイは、任意の適切な数の光ファイバ、例えば、１２本のファイバ又は２４本までのファイバを含むことができる。
【００２８】
方法７０はまた、光ファイバの線形アレイの２本以上の隣接する光ファイバの少なくとも一部分に対して結合マトリクス材料を付加する工程７４を含む。上記のように、結合マトリクス材料は、光ファイバの線形アレイが部分結合光ファイバリボンを形成するような形態で、２本以上の隣接する光ファイバの一部にわたって任意の適切なパターン又は一連のパターンで付加される。
【００２９】
発明の実施形態によると、結合マトリクス材料は、結合マトリクス材料が結果として得られる部分結合光ファイバリボンを実質的に平らに敷設可能となるように十分に高密度となるような形態で、光ファイバの線形アレイの２本以上の隣接する光ファイバの１以上の部分にわたって付加される。また、結合マトリクス材料は、結果として得られる部分結合光ファイバリボンが略円形状に丸められることができるように結合マトリクス材料が十分に低密度となるような形態で、光ファイバの線形アレイの２本以上の隣接する光ファイバの１以上の部分にわたって付加される。
【００３０】
方法７０はまた、インクジェットプリンタ若しくは印刷機又は他の適切な手段を用いて、光ファイバの線形アレイの２本以上の隣接する光ファイバの１以上の部分にわたって結合マトリクス材料を付加する工程７６を含む。例えば、結合マトリクス材料は、ＰｒｉｎｔＳａｆｅ又はＶｉｄｅｏＪｅｔ印刷機を用いて、光ファイバの線形アレイの２本以上の隣接する光ファイバの１以上の部分にわたって付加され得る。上記のように、インクジェットプリンタ又は印刷機を用いて光ファイバの線形アレイの比較的正確な場所に対して結合マトリクス材料を付加することによって、部分結合光ファイバリボン構造体を製造するために１分当たり約５００メートルまでの処理速度が可能となる。
【００３１】
方法７０はまた、インクジェットプリンタ又は印刷機が、光ファイバの線形アレイ上の比較的正確な場所に対して結合マトリクス材料を付加して、部分結合光ファイバリボン構造体を製造するために１分当たり約５００メートルまでの処理速度が可能となるように、インクジェットプリンタに対して適切な特性を有する結合マトリクス材料を提供する工程７８を含む。上記のように発明の実施形態によると、結合マトリクス材料は、インクジェット印刷機を用いて適切なフロー速度のために、摂氏２５度（℃）で測定される約２．０〜１０．０センチポイズ（ｃＰ）の粘度、約６００〜１２００ミリモー（ｍｍｈｏ）の導電率及び約０．０１〜約０．２０ニュートン（Ｎ）の付着力を有する必要がある。
【００３２】
方法７０はまた、紫外線（ＵＶ）硬化オーブン又は他の適切な装置において付加された結合マトリクス材料を硬化する工程８２を含む。結合マトリクス材料が光ファイバの線形アレイに対して付加されると、光ファイバの線形アレイはＵＶ硬化オーブン又は他の適切な装置に通されて結合マトリクス材料を硬化する。
【００３３】
方法７０はまた、巻取りスプール又は他の適切な装置において部分結合光ファイバリボン構造体を巻き取る工程８４を含む。光ファイバの線形アレイに対して付加された結合マトリクス材料が硬化されると、結果として得られる部分結合光ファイバリボン構造体は、巻取りスプール又は他の適切な装置に巻き取られる。
【００３４】
添付の特許請求項に規定される発明の概念及び範囲並びにそれら均等の全範囲から逸脱することなく、ここに記載する発明の実施形態に対して多数の変形及び置換がなされ得ることが当業者には明らかである。
【図１Ａ】
0006409080.tif 000002
【図１Ｂ】
0006409080.tif 000003
【図１Ｃ】
0006409080.tif 000004
【図２】
0006409080.tif 000005
【図３】
0006409080.tif 000006
【図４】
0006409080.tif 000007